【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
非プロトン性溶媒中、一般式〔１〕で表される第４級スピロアンモニウム塩が、電解質として溶解されてなることを特徴とする電気二重層キャパシタ用電解液。
【化１】
2005175239.tif 000001
（式中、Ｘ及びＹは、炭素数１〜４のアルキル基またはハロゲンを、ｋ及びｉは、０または１〜４の正整数を、ｎ及びｍは、炭素数３〜７のメチレン鎖を、Ａは酸成分を表す。）
【請求項２】
非プロトン性溶媒中、前記第４級スピロアンモニウム塩が、電解質として１．５ｍｏｌ／Ｌ超、３ｍｏｌ／Ｌ以下の範囲で含有されてなることを特徴とする請求項１に記載の電気二重層キャパシタ用電解液。
【請求項３】
非プロトン性溶媒が、プロピレンカーボネート及び／またはγ−ブチロラクトンであることを特徴とする請求項１又は２に記載の電気二重層キャパシタ用電解液。
【請求項４】
酸成分Ａが、ヘキサフルオロリン酸イオン、ヘキサフルオロアンチモン酸イオン、テトラフルオロホウ酸イオン、トリフルオロメタンスルホン酸イオン、トリフルオロ酢酸イオン、ビストリフルオロメタンスルホニルイミド酸イオン、ペルフルオロブタンスルホン酸イオン、トリストリフルオロメタンスルホニルメチド酸イオンからなる群から選ばれる少なくとも１種であることを特徴とする請求項１〜３のいずれか一項に記載の電気二重層キャパシタ用電解液。
【請求項５】
請求項１から請求項４のいずれか一項に記載の電気二重層キャパシタ用電解液を用いて作製されてなることを特徴とする電気二重層キャパシタ。
【手続補正２】
【補正対象書類名】明細書
【補正対象項目名】全文
【補正方法】変更
【補正の内容】
【発明の詳細な説明】
【発明の名称】電気二重層キャパシタ用電解液及び電気二重層キャパシタ
【技術分野】
【０００１】
本発明は、電気二重層キャパシタ用電解液及び電気二重層キャパシタに関する。
【背景技術】
【０００２】
電気二重層キャパシタは、分極性電極と電解液との界面に形成される電気二重層を利用した電荷蓄積デバイスである。
【０００３】
電気二重層キャパシタに用いられる電解液は、電導度が低いとキャパシタの内部抵抗が大きくなり、充放電時に電圧が降下する等の不都合が生ずるため、高電導度で、かつ長期間の耐久性が要求される。
【０００４】
また、電解液中の電解質濃度が低く、イオン量が不足すると、大電流密度の充電時に内部抵抗が上昇するため、電解液中の電解質濃度はできるだけ高い方が望ましい。
【０００５】
一般的に、電解液中の電解質濃度を高くすると、低温で電解液中の電解質が析出し易くなり、電導度が低下し、充放電特性が低下するといった不都合が生じるため、低温でも結晶析出がなく、電導度が高い特性が要求される。
【０００６】
従来、電気二重層キャパシタ用電解液としては、γ−ブチロラクトン（以下、「ＧＢＬ」と略記する。）、プロピレンカーボネート（以下、「ＰＣ」と略記する。）等の非プロトン性溶媒中に、テトラエチルアンモニウム塩等の直鎖アルキル第４級アンモニウム塩や第４級ホスホニウム塩からなる電解質を溶解させたものが知られている。
【０００７】
しかしながら、上記電解質は、有機溶媒への溶解度が約０．７〜１．５ｍｏｌ／Ｌと小さいため、該電解質を溶解させた電解液の電導度が低いという欠点があった。
【０００８】
近年、有機溶媒への溶解度が約３ｍｏｌ／Ｌと高いＮ，Ｎ’−ジアルキル置換イミダゾリウム塩を電解質として用いた電解液が提案されている（例えば、特許文献１参照）。
【０００９】
しかしながら、上記Ｎ，Ｎ’−ジアルキル置換イミダゾリウム塩を電解質とした電解液は、直鎖アルキル第４級アンモニウム塩や第４級ホスホニウム塩と比較して、低温下では電解液の粘度が高くなると同時に電導度の低下が大きく、また、該電解液を用いて作製した電気二重層キャパシタは、長期間の高電圧負荷により、静電容量が大きく低下し、長期信頼性に乏しいという解決すべき課題が残されていた。
【００１０】
【特許文献１】特許第２９４５８９０号明細書
【発明の開示】
【発明が解決しようとする課題】
【００１１】
本発明の目的は、溶媒への溶解度が高く、低温から高温に至るまでの広い温度範囲で優れた電導度を示し、かつ耐電圧が高く長期信頼性に優れた電気二重層キャパシタ用電解液と、該電解液を用いて作製されてなる電気二重層キャパシタを提供することにある。
【課題を解決するための手段】
【００１２】
本発明者らは、鋭意検討を行った結果、特定濃度の第４級スピロアンモニウム塩を電解質として用いた電解液が、広い温度範囲で高い電導度を示し、かつ長期信頼性に優れていることを見いだし、本発明を完成するに至った。
【００１３】
すなわち、本発明は、非プロトン性溶媒中、一般式〔１〕で表される第４級スピロアンモニウム塩が、電解質として１．５ｍｏｌ／Ｌ超、３ｍｏｌ／Ｌ以下の範囲で含有されてなることを特徴とする電気二重層キャパシタ用電解液であり、また、該電解液を用いて作製されてなることを特徴とする電気二重層キャパシタである。
【００１４】
【化１】
2005175239.tif 000002
（式中、Ｘ及びＹは、炭素数１〜４のアルキル基またはハロゲンを、ｋ及びｉは、０または１〜４の正整数を、ｎ及びｍは、炭素数３〜７のメチレン鎖を、Ａは酸成分を表す。）
【００１５】
上記一般式〔１〕において、Ｘ及びＹが炭素数５以上のアルキル基の場合、または、ｎ及びｍの炭素数が８以上の場合には、得られる電解液の電導度が低下し、不都合である。また、Ｘ及びＹのハロゲンとしては、フッ素、塩素、臭素、ヨウ素があげられる。
【００１６】
一般式〔１〕で表される第４級スピロアンモニウム塩のカチオンとしては、例えば、アザシクロブタン−１−スピロ−１’−アザシクロブチルイオン、ピロリジン−１−スピロ−１’−アザシクロブチルイオン、スピロ−（１，１’）−ビピロリジニウムイオン、ピペリジン−１−スピロ−１’−ピロリジニウムイオン、スピロ−（１，１’）−ビピペリジニウムイオン、３−エチルピロリジニウム−１−スピロ−１’−ピロリジニウムイオン、３−エチルピロリジニウム−１−スピロ−１’−（３’−エチル）ピロリジニウムイオン、２，４−ジフルオロピロリジニウム−１−スピロ−１’−ピロリジニウムイオン、２，４−ジフルオロピロリジニウム−１−スピロ−１’−（２’，４’−ジフルオロ）ピロリジニウムイオンがあげられる。
【００１７】
また、酸成分Ａとしては、例えば、ヘキサフルオロリン酸イオン（ＰＦ６−）、ヘキサフルオロアンチモン酸イオン（ＳｂＦ６−）、テトラフルオロホウ酸イオン（ＢＦ４−）、トリフルオロメタンスルホン酸イオン（ＣＦ３ＳＯ３−）、トリフルオロ酢酸イオン（ＣＦ３ＣＯ2−）、ビストリフルオロメタンスルホニルイミド酸イオン（(ＣＦ３ＳＯ2)２Ｎ−）、ペルフルオロブタンスルホン酸イオン（Ｃ４Ｆ９ＳＯ３−）、トリストリフルオロメタンスルホニルメチド酸イオン（(ＣＦ３ＳＯ2)3Ｃ−）があげられる。
【００１８】
本発明に用いられる第４級スピロアンモニウム塩は、上記カチオンと酸成分とが組み合わされてなり、これらの塩を単独または二種以上を混合して用いることができる。以下、本発明の電気二重層キャパシタ用電解液について、詳細に説明する。
【００１９】
本発明の電気二重層キャパシタ用電解液は、非プロトン性溶媒中に、上記第４級スピロアンモニウム塩を電解質として溶解させたものである。
【００２０】
第４級スピロアンモニウム塩は、非プロトン性溶媒への溶解度が高く、低温でも結晶が析出し難いため、高濃度の電解液を調製することが可能であり、得られた電解液は、低温から高温に至るまで広い温度範囲で優れた電導度を示す。
【００２１】
上記電解液中の第４級スピロアンモニウム塩の濃度は、１．５ｍｏｌ／Ｌ超、３ｍｏｌ／Ｌ以下、好ましくは、１．５ｍｏｌ／Ｌ超、２．５ｍｏｌ／Ｌ以下である。１．５ｍｏｌ／Ｌ以下では、電解液の電導度が不足し、不都合であり、また、３ｍｏｌ／Ｌ超では、低温特性が著しく低下するとともに、経済性に劣り不都合である。
【００２２】
本発明の電気二重層キャパシタ用電解液の製造方法を、以下に説明する。
【００２３】
まず、環状第２級アミンに、ハロゲン化剤としてジハロゲン化アルキルを反応させて、第４級ハロゲン化スピロアンモニウムを合成した後、イオン交換膜を用いた電気透析法により、第４級水酸化スピロアンモニウム水溶液を得る。
【００２４】
ついで、得られた第４級水酸化スピロアンモニウム水溶液に、酸成分を当量添加して中和反応させた後、減圧下で脱水させて、第４級スピロアンモニウム塩を得る。
【００２５】
得られた第４級スピロアンモニウム塩を、非プロトン性溶媒中に、１．５ｍｏｌ／Ｌ超、３ｍｏｌ／Ｌ以下の濃度となるよう溶解させて、本発明の電気二重層キャパシタ用電解液を得る。
【００２６】
本発明に用いられる非プロトン性溶媒としては、電気二重層キャパシタ用電解液に一般的に用いられているＰＣ、ＧＢＬ、アセトニトリル、ジメチルホルムアミド、スルホラン、１，２−ジメトキシエタン等があげられ、特に限定されないが、電解液の耐久性、電導度、温度特性、毒性を考慮すると、ＰＣ及び／またはＧＢＬが好ましい。
【００２７】
本発明の電解液は、必要に応じて添加剤を混合してもよい。添加剤としては、リン系化合物［リン酸、リン酸エステルなど］、ホウ酸系化合物［ホウ酸、ホウ酸と多糖類（マンニット、ソルビットなど）との錯化合物、ホウ酸と多価アルコール（エチレングリコール、グリセリンなど）］との錯化合物、ニトロ化合物［ｐ−ニトロ安息香酸、ｐ−ニトロフェノールなど］があげられる。
【００２８】
本発明の電気二重層キャパシタは、キャパシタの分極性電極に、駆動用電解液として、本発明の電解液を含浸させて作製される。
【００２９】
分極性電極としては、活性炭粉末、活性炭繊維等の炭素材料や、貴金属酸化物材料、あるいは導電性高分子材料等が用いられるが、炭素材料が安価で好ましい。
【００３０】
分極性電極２枚の間に、セパレータを挟み込み、本発明の電解液を含浸させた後、ステンレス製外装ケースに収容させて、本発明の電気二重層キャパシタを完成する。
【発明の効果】
【００３１】
本発明の電気二重層キャパシタ用電解液は、非プロトン性溶媒に第４級スピロアンモニウム塩が電解質として溶解されてなり、該電解質は溶媒への溶解度が高く、電解質濃度が１．５ｍｏｌ／Ｌ超、３ｍｏｌ／Ｌ以下に調製された電解液は、低温下においても結晶の析出がなく、低温から高温までの広い温度範囲にわたって高い電導度を示し、電導性に優れている。
【００３２】
また、本発明の電解液を用いて作製した電気二重層キャパシタは、高電圧で長期間作動させても静電容量の低下が小さく、耐電圧が高く長期信頼性に優れている。
【発明を実施するための最良の形態】
【００３３】
以下、本発明を実施するための最良の形態を、実施例により説明する。なお、本発明は実施例によりなんら限定されない。
【実施例】
【００３４】
実施例１
溶媒であるＰＣに、第４級スピロアンモニウム塩として、テトラフルオロホウ酸スピロ−（１，１’）−ビピペリジニウム（以下、「ＳＢＰＰ−ＢＦ４」と略記する。）を溶解させて、濃度２．５ｍｏｌ／Ｌの電気二重層キャパシタ用電解液を調製した。該電解液の温度−４０℃及び３０℃における電導度の測定値を表１に示す。
【００３５】
別に、分極性電極として、活性炭粉末（粒径２０μｍ、比表面積２，０００ｍ２／ｇ）９０質量％とポリテトラフルオロエチレン粉末１０質量％をロールで混練、圧延して厚さ０．４ｍｍのシートを作製した。このシートを、直径１３ｍｍφに打ち抜いて、円板状電極を得た。
【００３６】
上記円板状電極２枚に、ポリプロピレン製セパレータを挟み込み、先に調製した電解液を真空含浸させ、ついで、該電極をステンレス製ケースに載置した後、ガスケットを介してステンレス製蓋を一体的に加締めて封口し、定格電圧３．３Ｖ、静電容量１．５Ｆのコイン型電気二重層キャパシタを作製した。
【００３７】
得られたキャパシタに、温度７０℃の恒温槽中、電圧３．３Ｖを１，０００時間印加させて耐電圧試験を行った。初期及び耐電圧試験後の静電容量値と、静電容量の変化率（％）を表２に示す。なお、キャパシタの静電容量は電圧３．３Ｖで１時間充電後、１ｍＡで放電したときの電圧勾配から求め、表中の値は、試験に供したキャパシタ１５個の測定値の平均値である。
【００３８】
実施例２
実施例１において、第４級スピロアンモニウム塩として、テトラフルオロホウ酸−３−エチルピロリジニウム−１−スピロ−１’−ピロリジニウム（以下、「ＥＰＳＰ−ＢＦ４」と略記する。）を用い、濃度２．５ｍｏｌ／Ｌの電気二重層キャパシタ用電解液を得、電導度を測定した結果を表１に示す。また、得られた電解液を用いた以外は、実施例１と同様にして電気二重層キャパシタを作製し、長期信頼性試験をおこなった結果を表２に示す。
【００３９】
実施例３
実施例１において、第４級スピロアンモニウム塩として、テトラフルオロホウ酸−２，４−ジフルオロピロリジニウム−１−スピロ−１’−ピロリジニウム（以下、「ＤＦＰＳＰ−ＢＦ４」と略記する。）を用い、濃度２．５ｍｏｌ／Ｌの電気二重層キャパシタ用電解液を得、電導度を測定した結果を表１に示す。また、得られた電解液を用いた以外は、実施例１と同様にして電気二重層キャパシタを作製し、長期信頼性試験をおこなった結果を表２に示す。
【００４０】
比較例１
実施例１において、直鎖アルキル第４級アンモニウム塩として、テトラフルオロホウ酸−テトラエチルアンモニウム（以下、「ＴＥＡ−ＢＦ４」と略記する。）を用い、濃度０．６９ｍｏｌ／Ｌに調製した以外は、実施例１と同様にして、電気二重層キャパシタ用電解液を得、電導度を測定した結果を表１に示す。また、得られた電解液を用いた以外は、実施例１と同様にして電気二重層キャパシタを作製し、長期信頼性試験をおこなった結果を表２に示す。
【００４１】
比較例２
実施例１において、直鎖アルキル第４級アンモニウム塩として、テトラフルオロホウ酸−トリエチルメチルアンモニウム（以下、「ＴＥＭＡ−ＢＦ４」と略記する。）を用い、濃度１．８ｍｏｌ／Ｌに調製した以外は、実施例１と同様にして、電気二重層キャパシタ用電解液を得、電導度を測定した結果を表１に示す。また、得られた電解液を用いた以外は、実施例１と同様にして電気二重層キャパシタを作製し、長期信頼性試験をおこなった結果を表２に示す。
【００４２】
比較例３
実施例１において、イミダゾリウム塩として、テトラフルオロホウ酸−１，２，３，４−テトラメチルイミダゾリウム（以下、「ＴＭＩ−ＢＦ４」と略記する。）を用い、濃度２．５ｍｏｌ／Ｌに調製した以外は、実施例１と同様にして、電気二重層キャパシタ用電解液を得、電導度を測定した結果を表１に示す。また、得られた電解液を用いた以外は、実施例１と同様にして電気二重層キャパシタを作製し、長期信頼性試験をおこなった結果を表２に示す。
【００４３】
【表１】
2005175239.tif 000003
【００４４】
【表２】
2005175239.tif 000004
【００４５】
表１に示すように、本発明の第４級スピロアンモニウム塩を電解質とした電解液（実施例１〜３）は、従来の直鎖アルキル第４級アンモニウム塩を電解質とした電解液（比較例１及び２）及び第４級イミダゾリウム塩を電解質とした電解液（比較例３）に比べて、広い温度範囲にわたって、高い電導度を示すことがわかる。
【００４６】
また、表２に示すように、比較例１〜３の電解液を用いて作製したキャパシタは、長期信頼性試験後の容量低下率が大きいのに対し、本発明の電解液を用いて作製したキャパシタ（実施例１〜３）は、容量低下率が小さく、長期信頼性に優れている。
【産業上の利用可能性】
【００４７】
非プロトン性溶媒中、第４級スピロアンモニウム塩が、電解質として１．５ｍｏｌ／Ｌ超、３ｍｏｌ／Ｌ以下の範囲で含有されてなる本発明の電気二重層キャパシタ用電解液、及び該電解液を用いて作製されてなる電気二重層キャパシタは、広い温度範囲にわたって、優れた電導度及び長期信頼性を有し、小型電子機器から大型自動車用途まで、広範な産業分野においての使用が可能である。